POLY(1-BUTENE) RESIN COMPOSITION AND MOLDED OBJECT OBTAINED THEREFROMA poly(1-butene) resin composition having a long half-crystallization time and being able to favorably form a molded body having an excellent balance between strength and moldability, and a molded body are provided. The poly (1-butene) resin composition of the present invention contains a poly (1-butene) resin (A) having MFR (JIS K 6721, 190°C, 2.16 kg) of 0.01 to 50 g/10 min and an ethylene-based polymer (B) satisfying the requirements (i) to (iii), and satisfies the requirements (I) and (II): (i) a mass-average molecular weight as measured by GPC is in the range of 3000 to 9000 in terms of polyethylene; (ii) a ratio (Mw/Mn) of a mass-average molecular weight as measured by GPC to a number-average molecular weight as measured by GPC is in the range of 1.0 to 3.5; (iii) a density d (JIS K 7112, density gradient tube method) is in the range of 890 to 980 kg/m3; (I) a content (% by mass) [WA] of the poly (1-butene) resin (A) is 95.000 to 99.999, and a content (% by mass) [WB] of the ethylene-based polymer (B) is 0.001 to 5.000 (with the proviso that the total of WA and WB is 100% by mass) ; and (II) a half-crystallization time T1/2 (second(s)) of the resin composition at an isothermal crystallization temperature 90°C, as determined by DSC measurement, a density d (kg/m3) of the polymer (B), and a content (% by mass) [WB] of the polymer (B) satisfy a relationship of T1/2>(0.27×WB-1.34)×d-274×WB+1389.A poly(1-butene) resin composition comprising a poly (1-butene) resin (A) having a melt flow rate, as measured at 190°C under a load of 2.16 kg in accordance with JIS K 6721, of 0.01 to 50 g/10 min, and an ethylene-based polymer (B) satisfying the following requirements (i) to (iii), the poly (1-butene) resin composition satisfying the following requirements (I) and (II), (i) a mass-average molecular weight (Mw) as measured by gel permeation chromatography (GPC) is in the range of 3000 to 9000 in terms of polyethylene, (ii) a ratio (Mw/Mn) of a mass-average molecular weight (Mw) as measured by gel permeation chromatography (GPC) to a number-average molecular weight (Mn) as measured by the same is in the range of 1.0 to 3.5, (iii) a density d as measured by a density gradient tube method in accordance with JIS K 7112 is in the range of 890 to 980 kg/m3, (I) a content (% by mass) [WA] of the poly (1-butene) resin (A) is 95.000 to 99.999, and a content (% by mass) [WB] of the ethylene-based polymer (B) is 0.001 to 5.000 (with the proviso that the total of WA and WB is 100% by mass), (II) a half-crystallization time T1/2 (second(s)) of the poly(1-butene) resin composition at an isothermal crystallization temperature 90°C, as determined by differential scanning calorimeter (DSC) measurement, a density d (kg/m3) of the ethylene-based polymer (B), and a content (% by mass) [WB] of the ethylene-based polymer (B) satisfy a relationship represented by the following formula (1) : T1/2>0.27×WB−1.34×d−274×WB+1389
폴리-1-뷰텐 수지 조성물 및 그로부터 얻어지는 성형체반결정화 시간이 길고, 강도와 성형성의 밸런스가 우수한 성형체를 적합하게 얻을 수 있는 폴리-1-뷰텐 수지 조성물 및 성형체를 제공한다. 본 발명의 폴리-1-뷰텐 수지 조성물은, MFR(JIS K 6721, 190℃, 2.16kg)이 0.01∼50g/10min인 폴리-1-뷰텐 수지(A)와, 요건(i)∼(iii)을 만족시키는 에틸렌계 중합체(B)를 포함하고, 또한 요건(I) 및 (II)를 만족시킨다. (i) GPC로 측정한 질량 평균 분자량이 폴리에틸렌 환산으로 3000∼9000의 범위에 있다. (ii) GPC로 측정한 질량 평균 분자량과 수 평균 분자량의 비(Mw/Mn)가 1.0∼3.5의 범위에 있다. (iii) 밀도 d(JIS K 7112, 밀도 구배관법)가 890∼980kg/m3의 범위에 있다. (I) 폴리-1-뷰텐 수지(A)의 질량%〔WA〕가 95.000∼99.999이고, 에틸렌계 중합체(B)의 질량%〔WB〕가 0.001∼5.000(단, WA와 WB의 합계를 100질량%로 한다)이다. (II) 해당 수지 조성물의 DSC 측정으로 구한 등온 결정화 온도 90℃에서의 반결정화 시간 T1/2(초)과, 해당 중합체(B)의 밀도 d(kg/m3)와, 해당 중합체(B)의 질량%〔WB〕가, T1/2＞(0.27×WB-1.34)×d-274×WB+1389의 관계를 만족시킨다.JIS K 6721에 준거하여, 190℃, 2.16kg 하중에서 측정한 멜트 플로 레이트가 0.01∼50g/10min인 폴리-1-뷰텐 수지(A)와, 하기 요건(i)∼(iii)을 만족시키는 에틸렌계 중합체(B)를 포함하고, 또한 하기 요건(I) 및 (II)를 만족시키는, 폴리-1-뷰텐 수지 조성물.(i) 겔 퍼미에이션 크로마토그래피(GPC)로 측정한 질량 평균 분자량(Mw)이 폴리에틸렌 환산으로 3000∼9000의 범위에 있다.(ii) 겔 퍼미에이션 크로마토그래피(GPC)로 측정한 질량 평균 분자량(Mw)과 수 평균 분자량(Mn)의 비(Mw/Mn)가 1.0∼3.5의 범위에 있다.(iii) JIS K 7112에 준거하여, 밀도 구배관법으로 측정한 밀도 d가 890∼980kg/m3의 범위에 있다.(I) 상기 폴리-1-뷰텐 수지(A)의 질량%〔WA〕가 95.000∼99.999이고, 상기 에틸렌계 중합체(B)의 질량%〔WB〕가 0.001∼5.000(단, WA와 WB의 합계를 100질량%로 한다)이다.(II) 해당 폴리-1-뷰텐 수지 조성물의 시차 주사 열량계(DSC) 측정으로 구한 등온 결정화 온도 90℃에서의 반결정화 시간 T1/2(초)과, 해당 에틸렌계 중합체(B)의 밀도 d(kg/m3)와, 해당 에틸렌계 중합체(B)의 질량%〔WB〕가, 하기 식(1)로 표시되는 관계를 만족시킨다.T1/2＞(0.27×WB-1.34)×d-274×WB+1389···식(1)